СПОСОБ ИЗГОТОВЛЕНИЯ ГИДРАВЛИЧЕСКОГО ГИДРОСТАТИЧЕСКОГО ПОДШИПНИКА С ЯЧЕЙКАМИ

1. Способ изготовления гидравлического гидростатического подшипника, включающего в себя статор (36), имеющий внутреннюю цилиндрическую поверхность, содержащую ячейки, при этом способ включает в себя следующую последовательность этапов, на которых:
наносят покрытие (10) из металлического материала на внутреннюю поверхность (4А) корпуса (4) статора (36);
пропитывают указанное покрытие (10) самосмазывающимся композиционным материалом (20);
посредством механической обработки выполняют внутренние ячейки (28) в толще покрытия (10) и выполняют отверстия (34), выходящие в ячейки.
2. Способ по п. 1, в котором металлический материал содержит бронзу.
3. Способ по п. 1, в котором самосмазывающийся композиционный материал содержит политетрафторэтилен.
4. Способ по п. 1, в котором после пропитки покрытия (10) осуществляют повторную расточку содержащей покрытие внутренней поверхности.
5. Способ по п. 1, в котором повторную расточку содержащей покрытие внутренней поверхности осуществляют во время механической обработки внутренних ячеек (28).
6. Способ по п. 1, в котором нанесение покрытия (10) включает в себя термическое напыление частиц металлического материала на внутреннюю поверхность (4А) статора.
7. Способ по п. 1, в котором нанесение покрытия (10) осуществляют в менее окисляющей среде, чем воздух.
8. Способ по п. 1, в котором нанесение покрытия (10) осуществляют в закрытом пространстве (18), в котором находится нейтральный газ.
9. Способ по п. 1, в котором нанесение покрытия (10) включает в себя выполнение по меньшей мере одного внутреннего слоя покрытия на внутренней цилиндрической поверхности (4А) и по меньшей мере одного верхнего слоя покрытия на указанном внутреннем слое, при этом верхний слой имеет пористость больше, чем пористость внутреннего слоя.
10. Способ по п. 1, в котором за нанесением покрытия следует термическая обработка, которая предшествует пропитке покрытия.
11. Способ по п. 1, в котором пропитка покрытия (10) включает в себя нанесение композиционного материала (20) на покрытие и его прижимание к покрытию.
12. Способ по п. 1, в котором пропитка покрытия (10) включает в себя нанесение самосмазывающегося композиционного материала (20) на покрытие в виде пасты.
13. Способ по п. 1, в котором покрытие имеет толщину от 0,8 мм до 2 мм, и ячейки имеют глубину от 0,3 до 0,6 мм.